우선 , 정극 활성 물질 로서 Li - Mn 복합 산화물 을 92 중량 ％, 도전 재 로서 아세틸렌 블랙 을 2 . 5 중량 ％ 및 흑연 KS - 16 을 2 . 5 중량 ％, 결합제 로서 N - 메틸 피 롤리 돈 에 용해 시킨 폴리 불화 비닐리덴 3 중량 ％ 를 혼합 한 후 , Al 금속박 에 도포 하 여 120 ℃ 에서 건조 시켰 다 . 이 시트 를 16 mm φ 로 펀칭 한 후 , 1 . 5 t / cm 2 로 압착 시키 고 , 전극 두께 를 50 μ m 로 한 물질 을 정극 에 이용 하 였 다 . 부극 은 16 mm φ 로 펀칭 한 금속 리튬 으로 하 고 , 전해액 은 1 몰 / l 의 LiPF 6 을 용해 시킨 EC 와 DEC 를 부 피비 로 3 : 7 로 혼합 한 용액 을 이용 하 여 CR 2032 형 코인 셀 을 제조 하 였 다 .